(57)【要約】【課題】傾斜グレーティングからなる光フィルタにおいて、コアの屈折率の変化を大きくして光の遮断性能を高めても、ブラッグ反射光の発生を抑制できること。【解決手段】光フィルタ１００における傾斜グレーティング３の傾斜角度θは、当該光フィルタ１００のブラッグ反射量が、当該光フィルタ１００における傾斜グレーティング３の形成に採用された第１の露光条件を基準にして紫外光の露光量のみを増減させた第２の露光条件によって傾斜グレーティングが形成されたコアを備える他の光フィルタのブラッグ反射の量と比較して極小となる角度である。【選択図】図１
2011170026.tif 000002
【特許請求の範囲】
【請求項１】
傾斜グレーティングが紫外光による露光によって形成されたコア及び該コアの周囲のクラッドを備える光フィルタであって、
当該光フィルタにおける前記傾斜グレーティングの傾斜角度は、
当該光フィルタのブラッグ反射の量が、当該光フィルタにおける前記傾斜グレーティングの形成に採用された前記露光の条件である第１条件を基準にして紫外光の露光量のみを増減させた第２条件での前記露光によって前記傾斜グレーティングが形成された前記コアを備える他の光フィルタのブラッグ反射の量と比較して極小となる角度であることを特徴とする光フィルタ。
【請求項２】
前記コアは、該コアの軸方向に間隔を空けて並ぶ複数の前記グレーティングが形成されている請求項１に記載の光フィルタ。
【請求項３】
傾斜グレーティングが形成されたコア及び該コアの周囲のクラッドを備える光フィルタの製造方法であって、
紫外光の露光量及び前記傾斜グレーティングの傾斜角度の両条件を含む予め定められた紫外光による露光の条件である第１条件で前記コアを露光することによって前記コアに前記傾斜グレーティングを生成する露光工程を有し、
前記第１条件における前記傾斜角度は、
前記第１条件での前記露光によって前記傾斜グレーティングが形成されたコアを備える前記光フィルタのブラッグ反射の量が、前記第１条件を基準にして紫外光の露光量のみを増減させた第２条件での前記露光によって前記傾斜グレーティングが形成された前記コアを備える他の光フィルタのブラッグ反射の量と比較して極小となる角度であることを特徴とする光フィルタの製造方法。
【請求項４】
前記露光工程は、前記コアに対し該コアの軸方向に並ぶ複数の領域各々を紫外光により順次露光することによって前記コアに前記傾斜グレーティングを生成する工程である請求項３に記載の光フィルタの製造方法。
【請求項５】
前記露光工程は、前記コアに対し該コアの軸方向に間隔を空けて並ぶ複数の領域各々を紫外光により露光することによって前記コアに複数の前記傾斜グレーティングを生成する工程である請求項３に記載の光フィルタの製造方法。
【請求項６】
前記露光工程は、前記コアにおける前記複数の領域各々に対し個別の露光量で紫外光による露光を行う工程である請求項４又は請求項５に記載の光フィルタの製造方法。
【請求項７】
前記露光工程の後に、前記傾斜グレーティングに対してアニール処理を行う工程をさらに有する請求項３から請求項６のいずれかに記載の光フィルタの製造方法。
【請求項８】
傾斜グレーティングが紫外光による露光によって形成されたコア及び該コアの周囲のクラッドを備える光フィルタを製造するときの紫外光の露光量及び前記傾斜グレーティングの傾斜角度の両条件を含む露光条件を決定する光フィルタの設計方法であって、
予め設定された前記露光条件を元に前記傾斜角度及び前記露光量の両条件の組合せを順次変更した複数の評価用露光条件各々での前記露光により、評価用光ファイバが備えるコアに対して前記傾斜グレーティングを形成する評価用露光工程と、
前記評価用露光条件での前記露光が行われた前記評価用光ファイバのクラッドモードによる光の遮断量を測定する第１測定工程と、
前記評価用露光条件での前記露光が行われた前記評価用光ファイバのブラッグ反射の量を測定する第２測定工程と、
前記第１測定工程で測定される前記遮断量が予め定められた目標遮断量を満足する前記評価用露光条件の中で、前記第２測定工程で測定される前記ブラッグ反射の量が、前記露光量の変化又は前記傾斜角度の変化に対して極小となるときの前記評価用露光条件を、前記光フィルタを製造するときの前記露光条件として決定する決定工程と、
を有することを特徴とする光フィルタの設計方法。
【請求項９】
前記評価用露光工程は、予め設定された前記露光条件を元に前記露光量のみを順次増大させた複数段階の前記評価用露光条件各々での前記露光により、前記評価用光ファイバが備えるコアに対して前記傾斜グレーティングを形成する段階的な露光工程であり、
前記段階的な露光工程は、前記第１測定工程で測定される前記遮断量が前記目標遮断量を満足し、かつ、前記第２測定工程で測定される前記ブラッグ反射の量が前記露光量の変更に対して極小値となる前記評価用露光条件が判明するまで、前記評価用露光条件における前記傾斜角度の条件を順次変更して繰り返される請求項８に記載の光フィルタの設計方法。
【発明の詳細な説明】
【技術分野】
【０００１】
本発明は、ファイバブラッググレーティングからなる光フィルタ、その製造方法及びその設計方法に関するものである。
【背景技術】
【０００２】
ファイバブラッググレーティング（ＦＢＧ：Fiber Bragg Grating）は、グレーティングが形成されたコア及びそのコアの周囲のクラッドを備えた光ファイバである。ＦＢＧにおけるコアのグレーティングは、紫外光による露光によって形成される。ＦＢＧのコアは、グレーティングが形成されることにより、その長手方向において例えば１μｍ程度の空間周期で屈折率が変化する特性を有している。
【０００３】
ＦＢＧは、ブラッグ反射の原理により、コアの屈折率の変化の周期（Λ）に合致した波長（λ＝２ｎΛ）の光信号のみを反射して入射方向の逆の方向へ伝播し、他の波長の光信号を通過させる光フィルタとして機能する。狭帯域の光フィルタとして機能するＦＢＧは、例えば、波長多重光通信において、信号光の合波器及び分波器などの用途へ利用可能である。
【０００４】
また、ＦＢＧは、不要な信号光を遮断するフィルタ、及び光増幅器の利得波長特性を平坦にする光利得等化器としても利用可能である。このような用途にＦＢＧが利用される場合、ＦＢＧで生じた反射光が、ＦＢＧの前段側の機器へ伝播することを防止する必要がある。ＦＢＧで生じた反射光が、ＦＢＧの前段側の機器へ伝播することを防止するため、アイソレータを用いることが考えられる。
【０００５】
しかしながら、アイソレータは、コスト又は機器のサイズなどの制約により、利用が制限されることも多い。そのため、光フィルタとして利用されるＦＢＧは、ブラッグ反射を抑制しつつ、特定の（不要な）信号光を遮断できることを要求されることがある。そのようなＦＢＧとして、例えば、特許文献１（段落［００３４］〜［００３５］、図７など）及び特許文献２（段落［００１６］〜［００１７］、図１など）に示されるように、傾斜グレーティングが形成されたコアを備えるＦＢＧが存在する。
【０００６】
ＦＢＧにおいて、コアのグレーティングが、そのグレーティングの格子縞に対する垂直方向がコアの長手方向に対して数度傾斜するように形成されることにより、ブラッグ反射光の発生は抑制される。さらに、ＦＢＧの透過特性におけるクラッドモードによって光の損失が生じることを利用することにより、不要な信号光の遮断が可能となる。ＦＢＧにおいて、不要な信号光は、クラッドモードによってコア外へ放射される。そのため、前段の機器への反射光の伝播を防止するためのアイソレータは不要となる。
【０００７】
また、ＦＢＧにおけるコアの屈折率の変化の周期が一定である場合、ＦＢＧの遮断光のスペクトルにおいて、複数のクラッドモードに対応する複数のリップルが生じる。このリップルの問題を解消する対策として、特許文献２（段落［００１７］〜［００１８］、図１など）に示されるように、ＦＢＧのコアにチャープされたグレーティングを形成することが挙げられる。コアにおける屈折率の周期性が変化すると、光スペクトルの波長軸の方向においてリップルのシフトが生じ、リップルのシフトが重ね合わさることによってリップルが打ち消し合う。
【０００８】
従って、ＦＢＧにおいて、チャープされたグレーティングがコアに形成されることにより、光の遮断特性におけるリップルを低減することができ、フィルタの広帯域化が可能となる。なお、チャープされたグレーティングとは、コアの屈折率変化の周期がコアの長手方向の位置に応じて変化するように形成されたグレーティングのことである。
【０００９】
以下、ＦＢＧにおけるグレーティングの形成方法の中で、非常に簡便な方法として知られる位相マスク法について説明する。
【００１０】
光通信などに用いられる一般的な光ファイバにおけるコア及びクラッドは、石英ガラスなどの透光性材料からなる部材である。光ファイバにおけるコアは、コア内に光を閉じ込めて伝播させるために、ゲルマニウムなどがドープされることにより、クラッドよりも屈折率が高められている。
【００１１】
ゲルマニウムがドープされたコアは、２４０ｎｍ付近の波長の紫外光によって露光されると、フォトリフラクティブ効果により、露光された位置の屈折率が上昇する。また、コアは、干渉縞が生じるように紫外光が照射されることにより、屈折率の周期性が付与される。
【００１２】
位相マスク法は、位相マスクを光ファイバに近接して配置し、その位相マスクを通じて、紫外レーザ光を光ファイバに照射する方法である。位相マスクは、周期的な格子が表面に形成された石英ガラス板などの透光性の部材である。紫外光がこの位相マスクを通じてコアに照射されると、位相マスクで生じる±１次の回折光の干渉により、コア上に紫外光の干渉縞が生じる。その結果、グレーティングがコアに形成される。
【００１３】
また、位相マスク法において、光ファイバの感光性を高め、コアの十分な屈折率変化を得るための方法も知られている。例えば、その方法は、光ファイバを約１０Ｍｐａ以上の高圧水素又は重水素によって１週間以上の処理を行った後に紫外光による露光を行う方法、及びコアにホウ素又はリンなどをドープすることなどである。
【先行技術文献】
【特許文献】
【００１４】
【特許文献１】特開平１１−８４１１７号公報
【特許文献２】特開２００１−５１１３４号広報
【発明の概要】
【発明が解決しようとする課題】
【００１５】
ところで、光フィルタに要求される光の遮断性能が高い場合、そのような光フィルタとして機能するＦＢＧを作製する際、紫外光によるコアの露光量を増大させることにより、クラッドモードをより成長させ、コアの屈折率の変化をより大きくする必要がある。
【００１６】
しかしながら、従来のＦＢＧは、コアの屈折率変化の増大に伴い、クラッドモードによる光の遮断量が増大することに加え、ブラッグ反射の量も増大してしまうという問題点があった。この問題点は、傾斜グレーティングが採用されたＦＢＧにおいても、光の遮断特性を高めるためにコアの屈折率変化が大きく設定されることによって顕在化する。
【００１７】
本発明の目的は、傾斜グレーティングからなる光フィルタにおいて、コアの屈折率の変化を大きくして光の遮断性能を高めても、ブラッグ反射光の発生を抑制できることである。
【課題を解決するための手段】
【００１８】
本発明に係る光フィルタは、傾斜グレーティングが紫外光による露光によって形成されたコア及びそのコアの周囲のクラッドを備え、さらに、当該光フィルタにおける前記傾斜グレーティングの傾斜角度は、以下に示される角度である。その傾斜角度は、当該光フィルタのブラッグ反射の量が、当該光フィルタにおける前記傾斜グレーティングの形成に採用された前記露光の条件である第１条件を基準にして紫外光の露光量のみを増減させた第２条件での前記露光によって前記傾斜グレーティングが形成された前記コアを備える他の光フィルタのブラッグ反射の量と比較して極小となる角度である。
【００１９】
また、本発明に係る光フィルタの製造方法は、本発明に係る光フィルタを製造する方法であり、以下の工程を有している。その工程は、紫外光の露光量及び前記傾斜グレーティングの傾斜角度の両条件を含む予め定められた紫外光による露光の条件である第１条件で前記コアを露光することによって前記コアに前記傾斜グレーティングを生成する露光工程である。ここで、前記第１条件における前記傾斜角度は、前記第１条件での前記露光によって前記傾斜グレーティングが形成されたコアを備える前記光フィルタのブラッグ反射の量が、前記第１条件を基準にして紫外光の露光量のみを増減させた第２条件での前記露光によって前記傾斜グレーティングが形成された前記コアを備える他の光フィルタのブラッグ反射の量と比較して極小となる角度である。
【００２０】
また、本発明に係る光フィルタの設計方法は、本発明に係る光フィルタを製造するときの紫外光の露光量及び前記傾斜グレーティングの傾斜角度の両条件を含む露光条件を決定する方法であり、以下の（１）〜（４）に示される各工程を有している。
（１）第１の工程（評価用露光工程）は、予め設定された前記露光条件を元に前記傾斜角度及び前記露光量の両条件の組合せを順次変更した複数の評価用露光条件各々での前記露光により、評価用光ファイバが備えるコアに対して前記傾斜グレーティングを形成する工程である。
（２）第２の工程（第１測定工程）は、前記評価用露光条件での前記露光が行われた前記評価用光ファイバのクラッドモードによる光の遮断量を測定する工程である。
（３）第３の工程（第２測定工程）は、前記評価用露光条件での前記露光が行われた前記評価用光ファイバのブラッグ反射の量を測定する工程である。
（４）第４の工程（決定工程）は、前記第１測定工程で測定される前記遮断量が予め定められた目標遮断量を満足する前記評価用露光条件の中で、前記第２測定工程で測定される前記ブラッグ反射の量が、前記露光量の変化又は前記傾斜角度の変化に対して極小となるときの前記評価用露光条件を、前記光フィルタを製造するときの前記露光条件として決定する工程である。
【発明の効果】
【００２１】
本発明に係る光フィルタは、傾斜グレーティングが形成されたコア及びそのコアの周囲のクラッドを備えるＦＢＧである。後述するように、ＦＢＧにおけるクラッドモードによる光の遮断量は、コアの露光条件における露光量のみを変化させた場合、露光量の増大に応じて増大する。
【００２２】
一方、ＦＢＧにおけるブラッグ反射量は、露光条件における露光量のみを変化させた場合、露光量の増大に応じて減少傾向から増大傾向へ転じることがわかった。即ち、ＦＢＧは、作製時の露光量との関係において、ブラッグ反射量のディップが生じる（極小値が存在する）特性を有することがわかった。さらに、ブラッグ反射量の極小値は、傾斜グレーティングの傾斜角度の増大に応じて大きくなることがわかった。
【００２３】
本発明により提供される光フィルタは、要求される光の遮断量を満たすように露光量及び傾斜グレーティングの傾斜角度が設定された露光条件である前記第１条件での露光により作製される。また、その第１条件における傾斜角度は、当該光フィルタのブラッグ反射量あ、その第１条件を基準にして紫外光の露光量のみを増減させた前記第２条件での露光により作製される他の光フィルタのブラッグ反射の量と比較して極小となる角度に設定される。
【００２４】
従って、本発明によれば、傾斜グレーティングからなる光フィルタにおいて、コアの屈折率の変化を大きくして光の遮断性能を高めても、ブラッグ反射光の発生を最小限に抑制できる。
【図面の簡単な説明】
【００２５】
【図１】本発明の第１実施形態に係る光フィルタの製造方法における露光工程の様子を露光方向に直行する方向からの視点で示す模式図である。
【図２】本発明の第１実施形態に係る光フィルタの製造方法における露光工程の様子を露光方向からの視点で示す模式図である。
【図３】ＦＢＧにおける透過光のスペクトルのシミュレーション結果を示すグラフである。
【図４】ＦＢＧにおける屈折率変化の振幅とブラッグ反射量との関係のシミュレーション結果を示すグラフである。
【図５】ＦＢＧにおいてブラッグ反射量が極小となる露光条件が採用されたときのブラッグ反射光のスペクトルのシミュレーション結果を示すグラフである。
【図６】本発明の第１実施形態に係る光フィルタの設計方法の第１例の手順を示すフローチャートである。
【図７】光フィルタの設計方法の第１例を実施する過程で得られる評価用光ファイバにおける、露光回数とクラッドモードによる光の遮断量及びブラッグ反射量との関係の一例を示すグラフである。
【図８】ブラッグ反射量が極小となる露光条件の下で作製された光フィルタにおける透過光及びブラッグ反射光のスペクトルを示すグラフである。
【図９】本発明の第１実施形態に係る光フィルタの設計方法の第２例の手順を示すフローチャートである。
【図１０】光フィルタの設計方法の第２例を実施する過程で得られる評価用光ファイバにおける、傾斜グレーティングの傾斜角度とブラッグ反射量との関係を示すグラフである。
【図１１】光フィルタの作製に用いられる位相マスクの模式図である。
【図１２】位相マスクにおける連続する長い範囲を一度に用いる露光により得られる光フィルタにおける透過光及びブラッグ反射光のスペクトルを示すグラフである。
【図１３】位相マスクにおける連続する長い範囲を一度に用いる露光により得られる光フィルタにおける露光回数とブラッグ反射量との関係を示すグラフである。
【図１４】位相マスクにおける分離した３つの短い範囲を用いた露光により得られる光フィルタにおける露光回数とブラッグ反射量との関係を示すグラフである。
【図１５】本発明の第２実施形態に係る光フィルタの透過光及びブラッグ反射光のスペクトルを示すグラフである。
【図１６】本発明の第３実施形態に係る光フィルタの製造方法に用いられるマスクの模式図である。
【図１７】本発明の第３実施形態に係る光フィルタの透過光及びブラッグ反射光のスペクトルを示すグラフである。
【図１８】本発明の第４実施形態に係る光フィルタの透過光及びブラッグ反射光のスペクトルを示すグラフである。
【図１９】露光工程及びアニール処理工程各々における光フィルタの光の遮断量及びブラッグ反射量の推移を示すグラフである。
【発明を実施するための形態】
【００２６】
以下添付図面を参照しながら、本発明の実施の形態について説明する。なお、以下の実施の形態は、本発明を具体化した一例であって、本発明の技術的範囲を限定するものではない。
【００２７】
＜第１実施形態＞
まず、図１及び図２を参照しつつ、本発明の第１実施形態に係る光フィルタ１００及びその製造方法について説明する。図１は、光フィルタ１００の製造方法における露光工程の様子を露光方向に直行する方向からの視点で示す模式図である。また、図２は、図１により示される露光工程の様子を露光方向からの視点で示す模式図である。
【００２８】
光フィルタ１００は、コア１及びコア１の周囲に形成されたクラッド２を備えた光ファイバである。但し、コア１には、紫外光を用いた露光によってチャープされた傾斜グレーティング３が形成されている。即ち、光フィルタ１００は、チャープされた傾斜グレーティング３が形成されたコア１を備えるＦＢＧである。以下、光フィルタ１００の製造方法について説明する。
【００２９】
まず、光フィルタ１００の元になる光ファイバが用意される。この光ファイバにおけるコア１及びクラッド２は、石英ガラスなどの透光性材料からなる部材である。また、コア１は、コア１内に光を閉じ込めて伝播させるために、ゲルマニウムなどがドープされることにより、クラッド２よりも屈折率が高められている。
【００３０】
光フィルタ１００の元になる光ファイバは、例えば、光通信に用いられる一般的な光ファイバである。例えば、傾斜グレーティング３が形成される前のコア１の屈折率は、クラッド２の屈折率に対して0.005程度高められている。なお、光ファイバの製造方法は周知であるため、ここではその製造方法の説明は省略する。
【００３１】
次に、元になる光ファイバに対し、予め定められた紫外光による露光の条件でコア１を露光することによってコア１に傾斜グレーティング３を生成する露光工程が実行される。
【００３２】
図１及び図２に示される露光工程は、周知の位相マスク法による露光工程である。ゲルマニウムがドープされたコアは、例えば260nm付近の波長の紫外光によって露光されると、フォトリフラクティブ効果により、露光された位置の屈折率が上昇する。また、コア１は、干渉縞が生じるように紫外光が照射されることにより、屈折率の周期性が付与される。
【００３３】
位相マスク法は、位相マスク１０を露光対象である光ファイバに近接して配置し、その位相マスク１０を通じて、紫外レーザ光を光ファイバのコア１に照射する方法である。
【００３４】
また、紫外レーザ光は、例えば、コア１に対し、その長手方向において往復走査される。これにより、コア１に対する紫外光の露光量は、紫外レーザ光の走査回数によって制御される。即ち、コア１の露光量は、紫外レーザ光の走査回数に比例する。図１において、下方に向く直線の矢印は、紫外レーザ光の光路を表す。
【００３５】
位相マスク１０は、周期的な格子１１が表面に形成された石英ガラス板などの透光性の部材である。この格子１１は、その配列方向における空間周期が徐々に変化するように、即ち、チャープされて形成されている。紫外光がこの位相マスク１０を通じてコア１に照射されると、位相マスク１０で生じる±１次の回折光の干渉により、コア１の部分で紫外光の干渉縞が生じる。その結果、グレーティングがコア１に形成される。
【００３６】
また、露光工程において、位相マスク１０は、傾斜グレーティング３を形成するために、格子１１の縞に対する垂直方向がコア１の長手方向（光軸方向）に対して角度θをなすように傾斜して配置される。これにより、コア１に、傾斜角度θの傾斜グレーティング３が形成される。即ち、傾斜グレーティング３は、その格子縞に対する垂直方向がコア１の長手方向に対して角度θだけ傾斜するように形成される。
【００３７】
板状の位相マスク１０は、位相角度θの調節を可能とするため、不図示の治具により、その表面に直交する直線を回転中心線として回転可能に支持されている。
【００３８】
また、位相マスク１０における格子１１はチャープされているため、チャープされた傾斜グレーティング３がコア１に形成される。このように、チャープされた傾斜グレーティング３がコア１に形成されることにより、光の遮断帯域の広い光フィルタ１００を作製することができる。なお、位相マスク法は、ＦＢＧにおけるグレーティングの形成方法の中で、非常に簡便な方法として知られている。
【００３９】
また、露光工程において、コア１の感光性を高め、コア１の十分な屈折率変化を得るための方法が採用されてもよい。例えば、その方法は、露光対象の光ファイバを約１０Ｍｐａ以上の高圧水素又は重水素によって１週間以上の処理を行った後に紫外光による露光を行う方法、及びコア１にホウ素又はリンなどを予めドープしておく方法などである。
【００４０】
以上に示した露光工程を経て作製される光フィルタ１００において、コア１の屈折率は、そのコア１を囲むクラッド２の屈折率より大きい。そのため、光フィルタ１００のコア１に入射した光は、傾斜グレーティング３が形成されていない部分においては、コア１中に閉じ込められて伝搬する。
【００４１】
一方、コア１に入射した光は、傾斜グレーティング３が形成されている部分において、その一部がブラッグ反射によって入射方向の逆方向へ伝播し、また、他の一部がクラッドモードの作用によりコア１の外へ放射される。
【００４２】
光フィルタ１００の特徴は、それが製造される際の露光工程において採用される露光条件における露光量及び傾斜角度θの条件にある。その露光条件が採用されることにより、光フィルタ１００におけるブラッグ反射の量はごく小さく抑制される。
【００４３】
以下、光フィルタ１００の製造時における露光条件の決定方法について説明する前に、このたび新たに見出されたＦＢＧの特性について説明する。
【００４４】
図３は、ＦＢＧにおける透過光のスペクトルのシミュレーション結果を示すグラフである。図３のグラフにおいて、横軸は透過光の波長の座標軸であり、縦軸は、入射光を基準にした透過光の損失率（減衰率）の座標軸である。透過光の損失率の値（デシベル値）は、その負の値が小さいほど（絶対値が大きいほど）透過光の光量が小さいこと、即ち、クラッドモードによる光の遮断量が大きいことを示す。
【００４５】
なお、各グラフの図に記される記号ｇ０１１〜ｇ０７２は、各グラフにおけるグラフ線を識別する符号である。
【００４６】
図３のシミュレーションの条件において、クラッドの屈折率は1.4533、コアの屈折率は1.45856、クラッドとコアの比屈折率差Δnは0.36％である。この比屈折率差Δnの値は、光通信用の標準的なシングルモード光ファイバに採用される比屈折率差と同程度である。
【００４７】
さらに、図３のシミュレーションの条件において、ＦＢＧにおけるグレーティングの長さは45mmであり、グレーティングは、コアの屈折率変化の周期が537.75nmから538.65nmまで線形に変化するよう形成されたチャープトグレーティングである。また、グレーティングにおける屈折率変化の振幅δnは、0.00057、0.00095及び0.00018の３種類である。また、グレーティングの傾斜角度は6.1度である。
【００４８】
図３のグラフは、振幅δnが大きいほど、クラッドモードが成長し、ＦＢＧの光の遮断量が増大することを示している。振幅δnは、露光工程における紫外レーザ光の露光量（露光時間）に相当し、振幅δnと露光量とは比例関係にある。
【００４９】
図３のグラフによれば、ＦＢＧに要求される光の遮断量（目標遮断量）が10dB、20dB及び50dBの各々である場合、露光工程において、δn=0.00057、δn=0.00095及びδn=0.0018の各々に相当する紫外光の露光量が必要であることがわかる。
【００５０】
図４は、ＦＢＧにおける屈折率変化の振幅δnとブラッグ反射量との関係のシミュレーション結果を示すグラフである。図４のグラフにおいて、横軸は傾斜グレーティングの屈折率変化の振幅δnの座標軸であり、縦軸は、入射光を基準にしたブラッグ反射光の反射率の座標軸である。ブラッグ反射光の反射率の値（デシベル値）は、その負の値が小さいほど（絶対値が大きいほど）ブラッグ反射量が小さいことを示す。
【００５１】
図４のシミュレーションの条件において、傾斜グレーティングの傾斜角度は、6.05度、6.1度及び6.2度の３種類である。また、ブラッグ反射光の反射率（ブラッグ反射量）は、それら３種類の傾斜角度各々の下で、振幅δnを変化させたときの計算結果である。その他のシミュレーションの条件は、図３のシミュレーションの条件と同じである。
【００５２】
図４のグラフは、ＦＢＧのブラッグ反射量が次の第１の特性を有することを示している。この第１の特性は、各傾斜角度の条件の下で、振幅δn（露光量）の変化に対してブラッグ反射量が急激に低下して極小となるディップが発生するという特性である。
【００５３】
さらに、振幅δnの値（露光量）ごとのフラッグ反射量に着目して図４を見た場合、図４のグラフは、ＦＢＧのブラッグ反射量が次の第２の特性も有することを示している。この第２の特性は、ＦＢＧのブラッグ反射量が、各振幅δn（露光量）の条件の下で、傾斜角度の変化に対してブラッグ反射量が極小となるディップが発生するという特性である。なお、ブラッグ反射量の極小値は、傾斜グレーティングの傾斜角度が小さいほど小さい。以上の特性は、従来知られていない特性である。
【００５４】
従って、ブラッグ反射が最も小さい光フィルタを得るためには、露光工程における露光量及び傾斜角度の組み合わせが、得られるＦＢＧ（光フィルタ）において、クラッドモードによる光の遮断量が要求される目標遮断量を満足し、かつ、ブラッグ反射量が、露光量の変化又は傾斜角度の変化に対して極小となるときの組み合わせに設定されればよい。
【００５５】
即ち、図３及び図４のシミュレーション結果の例では、以下の露光条件の採用が有効である。即ち、目標遮断量が10dBである場合、振幅δn=0.00057かつ傾斜角度θ=6.05度の露光条件の採用が有効である。目標遮断量が20dBである場合、振幅δn=0.00095かつ傾斜角度θ=6.1度の露光条件の採用が有効である。目標遮断量が50dBである場合、振幅δn=0.0018かつ傾斜角度θ=6.2度の露光条件の採用が有効である。
【００５６】
図５は、ＦＢＧにおいてブラッグ反射量が極小となる露光条件が採用されたときのブラッグ反射光のスペクトルのシミュレーション結果を示すグラフである。即ち、図５のグラフは、図４のグラフにおける３箇所のディップの位置に対応する露光条件が採用されたときに得られるＦＢＧにおけるブラッグ反射光のスペクトルを示す。
【００５７】
図５のグラフにおいて、横軸はブラッグ反射光の波長の座標軸であり、縦軸は、入射光を基準にしたブラッグ反射光の反射率の座標軸である。ブラッグ反射光の反射率の値（デシベル値）は、その負の値が小さいほど（絶対値が大きいほど）ブラッグ反射量が小さいことを示す。
【００５８】
図４のシミュレーション結果は、以下のことを示している。例えば、光フィルタの目標遮断量が20dBである場合に、その目標遮断量を満たし、かつ、ブラッグ反射量が極小となるようにδn=0.00095及び傾斜角度6.1度の露光条件が採用されれば、ブラッグ反射量が概ね-55dB以下に低減される。同様に、光フィルタの目標遮断量が50dBである場合に、その目標遮断量を満たし、かつ、ブラッグ反射量が極小となるようにδn=0.0018及び傾斜角度6.2度の露光条件が採用されれば、ブラッグ反射量が概ね-50dB未満に低減される。
【００５９】
以上に示したシミュレーション結果は、実際に製造される光フィルタの特性と比較して、傾斜角度及び露光量などの値そのものは一致しないことが考えられる。その原因は、シミュレーションの条件と実際の露光工程の条件との間で、コア径、比屈折率差及び光ファイバの表面での紫外光の屈折の影響などの条件が必ずしも一致しないことにある。
【００６０】
しかしながら、以上に示したＦＢＧの特性は、実際に製造される光フィルタの特性と整合すると考えられる。
【００６１】
本発明は、以上に示したＦＢＧのブラッグ反射量の特性を利用して、大きな遮断量と小さなブラッグ反射量とを両立する露光条件を設定すること、及びその露光条件に基づき光フィルタを製造することを特徴とする。
【００６２】
即ち、光フィルタ１００は、露光工程において、遮断量が目標遮断量を満足する露光条件の中で、ブラッグ反射量が、露光量の変化又は傾斜角度の変化に対して極小となるときの露光量と傾斜角度との組合せが採用されることにより製造されている。そのようにして製造された光フィルタ１００は、当該光フィルタ１００の製造に採用された露光条件を第１条件とした場合、以下のような特性を備えている。即ち、光フィルタ１００において、傾斜グレーティング３の傾斜角度θは、ブラッグ反射量が、第１条件を基準にして露光量のみを増減させた露光条件（第２条件）での露光によって傾斜グレーティングが形成されたコアを備える他の光フィルタのブラッグ反の量と比較して極小となる角度となっている。
【００６３】
＜第１実施形態の第１例＞
以下、図６に示されるフローチャートを参照しつつ、光フィルタ１００を製造するときの紫外光の露光量及び傾斜角度θの両条件を決定する方法（設計方法）の第１例の手順について説明する。なお、以下に示されるＳ１，Ｓ２，…，Ｓ１９は、手順の識別符号である。
【００６４】
図６に示される手順の開始の前に、光フィルタ１００の元になる光ファイバが用意される。以下、この光ファイバのことを評価用光ファイバと称する。評価用光ファイバは、光フィルタ１００の製造時に用いられる光ファイバと同じものであり、例えば、光通信に用いられる一般的な光ファイバである。評価用光ファイバにおけるコア及びクラッドは、石英ガラスなどの透光性材料からなる部材である。また、そのコアは、ゲルマニウムなどがドープされることにより、クラッドよりも屈折率が高められている。
【００６５】
＜ステップＳ１＞
第１の例においては、まず、評価用光ファイバに露光工程を実施する際の露光条件の初期設定が行われる（Ｓ１）。この初期の露光条件は、光フィルタ１００に要求される光の遮断帯域及び遮断量（目標遮断量）などの要求仕様に基づいて、過去の経験又は理論計算などにより予め設定される条件である。また、初期の露光条件は、任意に設定されてもよい。
【００６６】
露光条件には、紫外光の波長及び露光量と、使用する位相マスクにおける格子の空間周期及びその変化（チャープ率）と、位相マスクの傾斜角度と、コアの長手方向における露光領域の長さとが含まれる。露光量は、例えば、波長及び強度が所定の初期値に調整された紫外レーザ光のコアに対する往復走査の回数によって規定される。
【００６７】
位相マスクにおける格子の空間周期及びその変化は、傾斜グレーティングの屈折率の変化の大きさ及びその変化の周期に相当し、位相マスクの傾斜角度は傾斜グレーティングの傾斜角度に相当し、露光領域の長さは傾斜グレーティングの長さに相当する。
【００６８】
また、初期の露光条件における露光量は、要求仕様における目標遮断量から必要と想定される露光量に対して十分に小さい露光量が設定される。なお、後述するステップＳ６において、評価用光ファイバに対する露光量は、評価用光ファイバの所定の特性（第１の特性）が認められるまで順次増やされる。また、後述するステップＳ８において、グレーティングの傾斜角度θは、評価用光ファイバの遮断量が目標条件を満たすまで順次変更される。
【００６９】
＜ステップＳ２＞
次に、初期の露光条件に従って紫外光を評価用光ファイバに照射する露光工程が実行される（Ｓ２）。これにより、初期の露光条件に対応した傾斜グレーティングが、評価用光ファイバのコアに形成される。
【００７０】
＜ステップＳ３，Ｓ４＞
次に、ステップＳ２での露光により傾斜グレーティングが形成された評価用光ファイバにおけるクラッドモードによる光の遮断量とブラッグ反射の量とが測定され、その測定値が記録される（Ｓ３，Ｓ４）。ここで、遮断量は、クラッドモードによる光の損失量である。クラッドモードによる光の遮断量及びブラッグ反射量は、広帯域光源及びスペクトルアナライザなどを使用して測定できる。その測定は、広帯域光源の光が光ファイバを通して傾斜グレーティングに入射した状態で、透過光の波長スペクトルをスペクトルアナライザで測定することにより行われる。その測定結果と傾斜グレーティングが形成される前の波長スペクトルとの差分が、クラッドモードの損失量の波長スペクトルであり、その差分に基づいて遮断量の測定が可能である。また、ブラッグ反射に関し、反射光の波長スペクトルは、傾斜グレーティングの反射光を光サーキュレータなどで取り出すことによって測定可能である。反射の場合には、例えば、ファイバ端に取り付けた反射率100％の反射ミラーからの反射光の波長スペクトルとの差分が、反射量の波長スペクトルであり、その差分に基づいてブラッグ反射量の測定が可能である。
【００７１】
＜ステップＳ５＞
そして、ステップＳ３，Ｓ４での測定結果において、評価用光ファイバにおけるブラッグ反射量の測定値が、遮断量の測定値の変化に対して極小となる第１の特性が確認されるか否かが判定される（Ｓ５）。
【００７２】
＜ステップＳ６＞
そして、ステップＳ５において、評価用光ファイバの測定値に第１の特性が確認されるまで、同一の評価用光ファイバに対し、単位量ずつの紫外光の照射が順次重ねて行われ（Ｓ６）、その単位量の露光ごとに、ステップＳ３〜Ｓ５の手順が繰り返される。なお、ステップＳ６において、露光量以外の露光条件は変更されない。ステップＳ６での１回の露光における単位露光量は、例えば、紫外レーザ光の往復走査１回分の露光量である。
【００７３】
図７は、ステップＳ３〜Ｓ６の手順によって得られる評価用光ファイバにおける、露光回数とクラッドモードによる光の遮断量及びブラッグ反射量との関係の一例を示すグラフである。グラフにおける遮断量及びブラッグ反射量の値は、それぞれステップＳ３及びステップＳ４での測定値の一例である。
【００７４】
図７の結果が得られたときの露光条件は、以下の通りである。即ち、露光方法は位相マスク法であり、紫外レーザ光は、パルス発振のＹＡＧレーザの４倍波（波長266nm）である。傾斜グレーティングの長さは10mm、位相マスク１０の傾斜角度θは3.13度、位相マスク１０のチャープ率は0.4nm/cmである。紫外レーザ光のビーム径は１mm以下であり、紫外レーザ光のビームは、ミラーが設けられた自動ステージにより、光ファイバの長手方向に走査される。これにより、コアの長手方向に長尺な傾斜グレーティングを形成することが可能である。紫外レーザ光の走査速度は、1mm/sである。
【００７５】
図７のグラフにおいて、横軸は露光量の座標軸であり、縦軸はクラッドモードによる光の遮断量及びブラッグ反射量の座標軸である。ここで、露光量は、コアに対する紫外レーザ光の往復走査の回数によって代替されている。
【００７６】
また、遮断量は、入射光を基準にした透過光の損失率（減衰率）である。透過光の損失率は、その負の値（デシベル値）が小さいほど（絶対値が大きいほど）透過光の光量が小さいこと、即ち、光の遮断量が大きいことを示す。
【００７７】
また、ブラッグ反射量は、ブラッグ反射光の反射率であり、その負の値（デシベル値）が小さいほど（絶対値が大きいほど）ブラッグ反射量が小さいことを示す。
【００７８】
また、図７のグラフにおける遮断量の測定値は、1552nm±0.5nmの範囲の波長についての測定値の平均値である。
【００７９】
図７のグラフは、評価用光ファイバのブラッグ反射量が、所定の傾斜角度の条件の下で、露光量の変化に対してブラッグ反射量が極小となるディップが発生するという第１の特性を示している。図７に示される例では、紫外レーザ光の往復走査の回数が30回である露光量において、ブラッグ反射が極小となるディップが認められる。
【００８０】
＜ステップＳ７＞
ステップＳ３及びＳ４において得られる評価用光ファイバの測定値に第１の特性が確認されると、次に、ブラッグ反射量の測定値が極小となるときの露光条件において、遮断量（クラッドモードによる光の損失量）の測定値が、要求仕様における目標遮断量を満たしているか否か、即ち、遮断量が目標範囲内であるか否かを判定する（Ｓ７）。
【００８１】
ここで、遮断量の目標範囲は、要求仕様を満たしつつ、過剰スペックにならない比較的狭い範囲に設定される。また、ある１つの遮断量の目標値が、遮断量の目標範囲として設定されること、即ち、目標範囲の幅がゼロに設定されることも考えられる。この場合、目標遮断量を満たす条件は、遮断量の測定値が目標値と一致することである。
【００８２】
＜ステップＳ８＞
そして、ブラッグ反射量の極小値に対応する遮断量が目標範囲内となるまで、その遮断量の測定値の目標遮断量に対する偏差に応じて、傾斜グレーティングの傾斜角度θ（位相マスクの傾斜角度）が変更され（Ｓ８）、変更後の露光条件を用いて、新たな評価用光ファイバに対してステップＳ２〜Ｓ７の手順が繰り返される。即ち、ステップＳ８において、評価用光ファイバは、露光工程（Ｓ２，Ｓ６）が未実施の新たな光ファイバへ取り替えられる。
【００８３】
より具体的には、偏差がマイナス（目標範囲よりも測定値の方が小さい）であるときは、傾斜角度は元の角度よりも大きな角度に変更され、偏差がプラス（目標範囲よりも測定値の方が大きい）であるときは、傾斜角度は元の角度よりも小さな角度に変更される。図４のグラフが示すように、傾斜角度が大きいほど、より大きな露光量においてブラッグ反射量の極小値が得られるため、上記のような傾斜角度の変更が行われる。
【００８４】
また、１回当たりの傾斜角度の変更幅は、常に予め設定された微小な単位幅に設定されること、或いは、予め設定された角度算出式に従って、偏差の大きさに応じた変更幅に設定されることなどが考えられる。
【００８５】
例えば、遮断量の目標範囲が-8dB±1dBである場合、図７の例は、ブラッグ反射量の測定値が極小となるときの往復走査回数30回の条件において、遮断量が目標範囲内に入ることを示している。
【００８６】
＜ステップＳ９＞
そして、評価用光ファイバの測定値に第１の特性が確認され、かつ、ブラッグ反射量の測定値が極小となるときの露光条件において、クラッドモードによる光の遮断量の測定値が目標遮断量を満たしている（目標範囲内である）場合、そのときの評価用光ファイバの露光条件を、光フィルタ１００を製造するときの露光条件として設定する（Ｓ９）。これにより、光フィルタ１００の露光条件の設計が終了する。
【００８７】
遮断量の目標範囲が-8dB±1dBである場合、図７の例では、紫外レーザ光の往復走査回数が30回、傾斜角度θが3.13度という露光条件が、光フィルタ１００を製造する際の露光条件として設定される。
【００８８】
以上に示したように、設計手順の第１例では、ステップＳ２〜Ｓ８（評価用露光工程）において、予め設定された初期の露光条件を元に、傾斜角度及び露光量の両条件の組合せを順次変更した複数の評価用露光条件各々での紫外光による露光が行われる。これにより、評価用光ファイバが備えるコアに対してチャープされた傾斜グレーティングが形成される。
【００８９】
また、ステップＳ３，Ｓ４（第１測定工程、第２測定工程）において、評価用露光条件での露光が行われた評価用光ファイバの光の遮断量及びブラッグ反射の量が測定される。
【００９０】
そして、ステップＳ９（決定工程）において、ステップＳ３で測定される遮断量が予め定められた目標遮断量を満足する評価用露光条件の中で、ステップＳ４で測定されるブラッグ反射の量が、露光量の変化に対して極小となるときの評価用露光条件が、光フィルタ１００を製造するときの露光条件として設定される（図７参照）。
【００９１】
また、設計手順の第１例においては、最適な露光条件を探索するための具体的な手順として、初期の露光条件を元に露光量のみを順次増大させた複数段階の評価用露光条件各々での露光により、評価用光ファイバが備えるコアに対して傾斜グレーティングを形成する段階的な露光工程（Ｓ６）が実施される。
【００９２】
さらに、遮断量の測定値が目標遮断量を満足し、かつ、ブラッグ反射の量の測定値が露光量の変更に対して極小値となる評価用露光条件が判明するまで、傾斜角度の条件を順次変更（Ｓ８）して段階的な露光工程（Ｓ６）が繰り返される。
【００９３】
図８は、図７のグラフにおいてブラッグ反射量が極小となる露光条件、即ち、紫外レーザ光の往復走査回数が30回、傾斜角度θが3.13度という露光条件の下で作製された光フィルタ１００における透過光及びブラッグ反射光のスペクトルを示すグラフである。
【００９４】
図８のグラフにおいて、横軸は透過光及び反射光の波長、左の縦軸は、入射光を基準にした透過光の損失率（減衰率）の座標軸、右の縦軸は、入射光を基準にした反射光の損失率（減衰率）の座標軸である。
【００９５】
図８のグラフは、ブラッグ反射が極小となる露光条件の採用により、反射光を-26dB以下に減衰させることができる光フィルタ１００を製造できることを示している。
【００９６】
なお、図８のグラフにおいて、1555nmの波長の付近において現れる透過光及び反射光のピークは、高次のコア伝搬モードに起因するゴーストモードが原因となって生じている。このゴーストモードは、紫外レーザ光の照射により、光ファイバにおけるクラッドとコアの比屈折率差Δnが大きくなるために生じる。
【００９７】
以上に示された手順により、光フィルタ１００の露光条件は、コア１の屈折率の変化を大きくして光の遮断性能を高めても、ブラッグ反射光が抑制される最適な条件となる。
【００９８】
＜第１実施形態の第２例＞
次に、図９に示されるフローチャートを参照しつつ、光フィルタ１００を製造するときの紫外光の露光量及び傾斜角度θの両条件を決定する方法（設計方法）の第２例の手順について説明する。
【００９９】
図９に示される手順の開始の前に、第１例の手順の開始前と同様に、光フィルタ１００の元になる評価用光ファイバが用意される。
【０１００】
＜ステップＳ１１＞
第２例においても、第１例の手順におけるステップＳ１と同様に、まず、評価用光ファイバに露光工程を実施する際の露光条件の初期設定が行われる（Ｓ１１）。なお、後述するステップＳ１５において、評価用光ファイバに対する露光量は、評価用光ファイバの遮断量が目標条件を満たすまで順次増やされる。また、後述するステップＳ１８において、グレーティングの傾斜角度θは、評価用光ファイバの所定の特性（第２の特性）が認められるまで順次変更される。
【０１０１】
＜ステップＳ１２＞
次に、第２例の手順におけるステップＳ２と同様に、初期の露光条件に従って紫外光を評価用光ファイバに照射する露光工程が実行される（Ｓ１２）。これにより、初期の露光条件に対応した傾斜グレーティングが、評価用光ファイバのコアに形成される。
【０１０２】
＜ステップＳ１３＞
次に、第１例の手順におけるステップＳ３と同様に、ステップＳ１２での露光により傾斜グレーティングが形成された評価用光ファイバにおけるクラッドモードによる光の遮断量が測定され、その測定値が記録される（Ｓ１３）。ここで、遮断量は、クラッドモードによる光の損失量である。クラッドモードによる光の遮断量は、広帯域光源及びスペクトルアナライザなどを使用して測定できる。その測定は、広帯域光源の光が光ファイバを通して傾斜グレーティングに入射した状態で、透過光の波長スペクトルをスペクトルアナライザで測定することにより行われる。傾斜グレーティングが形成される前の波長スペクトルとの差分がクラッドモードの損失量の波長スペクトルであり、その差分によって遮断量の測定が可能である。
【０１０３】
＜ステップＳ１４＞
次に、ステップＳ１３で得られた遮断量（クラッドモードによる光の損失量）の測定値が、要求仕様における目標遮断量に達しているか否か、即ち、遮断量が目標範囲内であるか否かを判定する（Ｓ１４）。遮断量の目標範囲は、第１例の手順におけるステップＳ７で用いられる目標範囲と同様の範囲である。
【０１０４】
＜ステップＳ１５＞
そして、評価用光ファイバの遮断量の測定値が目標範囲内に達するまで、同一の評価用光ファイバに対し、単位量ずつの紫外光の照射が行われ（Ｓ１５）、その単位量の露光ごとに、ステップＳ１３及びＳ１４の手順が繰り返される。なお、ステップＳ１５において、露光量以外の露光条件は変更されない。ステップＳ１５での１回の露光における単位露光量は、例えば、紫外レーザ光の往復走査１回分の露光量である。
【０１０５】
＜ステップＳ１６＞
次に、遮断量の測定値が目標範囲内に達した評価用光ファイバについて、ブラッグ反射の量が測定され、その測定値が記録される（Ｓ１６）。このとき、そのブラッグ反射量の測定値が得られるときの露光量の条件（往復走査回数など）も併せて記録される。これにより、遮断量が目標遮断量に達したときの評価用光ファイバについて、それが得られるときの露光量及び傾斜角度θの組合せの情報と、その組合せの条件下で得られる評価用光ファイバのブラッグ反射量とが判明する。ブラッグ反射量は、広帯域光源とスペクトルアナライザなどを使用して測定できる。その測定は、広帯域光源の光が光ファイバを通して傾斜グレーティングに入射した状態で、反射光を光サーキュレータなどで取り出すことにより行われる。反射の場合には、例えば、ファイバ端に取り付けられた反射率100％の反射ミラーからの反射光の波長スペクトルとの差分が、反射量の波長スペクトルであり、その差分によってブラッグ反射量の測定が可能である。
【０１０６】
＜ステップＳ１７＞
そして、ステップＳ１３，Ｓ１６での測定結果において、評価用光ファイバにおけるブラッグ反射量の測定値が、傾斜グレーティングの傾斜角度の変化に対して極小となる第２の特性が確認されるか否かが判定される（Ｓ１７）。
【０１０７】
＜ステップＳ１８＞
そして、ステップＳ１７において、評価用光ファイバの測定値に第２の特性が確認されるまで、単位角度ずつグレーティングの傾斜角度θを順次変更し（Ｓ１８）、傾斜角度θの変更ごとに、新たな評価用光ファイバに対し、ステップＳ１２〜Ｓ１５の手順が繰り返される。傾斜角度θの変更幅（単位角度）は、例えば、0.05度程度以下のごく小さな角度幅とする。また、経験上、特に密に測定すべき傾斜角度がわかっている場合には、傾斜角度θの大きさに応じて単位角度を変更することも考えられる。
【０１０８】
図１０は、ステップＳ１２〜Ｓ１８の手順によって得られる評価用光ファイバにおける、傾斜グレーティングの傾斜角度とブラッグ反射量との関係の一例を示すグラフである。グラフにおける傾斜角度及びブラッグ反射量の値は、それぞれステップＳ１８での設定角度及びステップＳ１７での測定値の一例である。
【０１０９】
図１０の結果が得られたときの露光条件は、以下の通りである。即ち、露光方法は位相マスク法であり、紫外レーザ光は、パルス発振のＹＡＧレーザの４倍波（波長266nm）である。傾斜グレーティングの長さは10mm、位相マスク１０の傾斜角度θは3.05度から3.8度の間で順次変更され、位相マスク１０のチャープ率は0.4nm/cmである。紫外レーザ光のビーム径は１mm以下であり、紫外レーザ光のビームは、ミラーが設けられた自動ステージにより、光ファイバの長手方向に走査される。これにより、コアの長手方向に長尺な傾斜グレーティングを形成することが可能である。紫外レーザ光の走査速度は、1mm/sである。各測定値が得られたときの露光量及び傾斜角度θの組合せは、ステップＳ１４において遮断量が目標遮断量に達したときの露光量及び傾斜角度θの組合せである。
【０１１０】
図１０のグラフにおいて、横軸は傾斜角度θの座標軸であり、縦軸はブラッグ反射量の座標軸である。ブラッグ反射量は、ブラッグ反射光の反射率であり、その負の値（デシベル値）が小さいほど（絶対値が大きいほど）ブラッグ反射量が小さいことを示す。
【０１１１】
図１０のグラフは、評価用光ファイバのブラッグ反射量が、目標遮断量を満たす露光量の条件の下で、傾斜角度の変化に対してブラッグ反射量が極小となるディップが発生するという第２の特性を示している。図１０に示される例では、傾斜角度が３．１５である露光条件において、ブラッグ反射が極小となるディップが認められる。
【０１１２】
＜ステップＳ１９＞
そして、遮断量が目標遮断量を満たす（目標範囲内である）ときの評価用光ファイバの測定値に第２の特性が確認された場合、ブラッグ反射量の測定値が極小となるときの評価用光ファイバの露光条件を、光フィルタ１００を製造するときの露光条件として設定する（Ｓ１９）。これにより、光フィルタ１００の露光条件の設計が終了する。
【０１１３】
以上に示したように、設計手順の第２例では、ステップＳ１２〜Ｓ１８（評価用露光工程）において、予め設定された初期の露光条件を元に、傾斜角度及び露光量の両条件の組合せを順次変更した複数の評価用露光条件各々での紫外光による露光が行われる。これにより、評価用光ファイバが備えるコアに対してチャープされた傾斜グレーティングが形成される。
【０１１４】
また、ステップＳ１３，Ｓ１６（第１測定工程、第２測定工程）において、評価用露光条件での露光が行われた評価用光ファイバの光の遮断量及びブラッグ反射の量が測定される。
【０１１５】
そして、ステップＳ１９（決定工程）において、ステップＳ１３で測定される遮断量が予め定められた目標遮断量を満足する評価用露光条件の中で、ステップＳ１６で測定されるブラッグ反射の量が、傾斜角度の変化に対して極小となるときの評価用露光条件が、光フィルタ１００を製造するときの露光条件として設定される（図１０参照）。
【０１１６】
また、設計手順の第２例においても、第１例と同様に、最適な露光条件を探索するための具体的な手順として、初期の露光条件を元に露光量のみを順次増大させた複数段階の評価用露光条件各々での露光により、評価用光ファイバが備えるコアに対して傾斜グレーティングを形成する段階的な露光工程（Ｓ１５）が実施される。
【０１１７】
さらに、遮断量の測定値が目標遮断量を満足し、かつ、ブラッグ反射の量の測定値が傾斜角度の変更に対して極小値となる評価用露光条件が判明するまで、傾斜角度の条件を順次変更（Ｓ１８）して段階的な露光工程（Ｓ１５）が繰り返される。
【０１１８】
以上に示された第２例の手順によっても、第１例の手順と同様に、光フィルタ１００の露光条件は、コア１の屈折率の変化を大きくして光の遮断性能を高めても、ブラッグ反射光が抑制される最適な条件となる。
【０１１９】
＜第２実施形態＞
ところで、光フィルタ１００において、コアの長手方向における寸法が長い傾斜グレーティング３が形成される場合、第１の特性におけるブラッグ反射のディップが明確に現れない現象が生じる。以下、その現象について説明する。
【０１２０】
図１１は、光フィルタ１００の作製に用いられる位相マスク１０の格子１１の部分の模式図である。図１１において、向かって左右の方向が光ファイバのコアの長手方向である。
【０１２１】
また、図１１（ａ）は、位相マスク１０における露光に用いられるコアの長手方向の長さがＬである連続領域がコアの長手方向に６等分された各分割領域について、No.1からNo.6までのナンバリングがなされている様子を表す。No.1側に近い分割領域は、相対的に短波長側のフィルタ機能を実現する領域であり、No.6側に近い分割領域は、相対的に長波長側のフィルタ機能を実現する領域である。
【０１２２】
なお、６つの分割領域は、あくまで説明の便宜のために区分された領域であり、位相マスク１０が実際に６つに区分されているわけではない。
【０１２３】
図１１（ｂ）は、No.1からNo.6までの分割領域のうち、No.2、No.3及びNo.5の各領域を通過する紫外光がマスクによって遮蔽され、No.1、No.4及びNo.6の３つの分割領域のみが、露光に用いられる様子を表す。
【０１２４】
まず、図１１（ａ）に示される位相マスク１０により、長さＬの連続領域全体が紫外光の露光に一度に用いられるときの例について説明する。以下、この例を連続領域露光の例と称する。
【０１２５】
図１２は、連続領域露光の例での露光によって得られる光フィルタにおける透過光及びブラッグ反射光のスペクトルを示すグラフである。図１２の例は、位相マスク１０における連続領域の全長Ｌが30mmである場合の例である。また、傾斜グレーティングの傾斜角度θは3.13度、チャープ率は0.4nm/cmである。紫外レーザ光は、パルス発振のＹＡＧレーザの４倍波（波長266nm）である。紫外レーザ光の往復走査回数は10回である。
【０１２６】
図１２のグラフにおける横軸及び縦軸は、図８のグラフにおける横軸及び縦軸と同様の座標軸である。また、図１２のグラフにおける縦の波線で区切られた６つの波長域は、それぞれ、短波長側から順にNo.1からNo.6の各分割領域に対応する波長域である。傾斜グレーティングにチャープが付加されているため、図１２のグラフにおいて、2nm近い帯域においてブラッグ反射が発生している。
【０１２７】
また、図１３は、連続領域露光の例での露光によって得られる光フィルタにおける露光回数とブラッグ反射量との関係を示すグラフである。図１３のグラフにおける横軸は紫外レーザ光の往復走査の回数の座標軸である。また、図１３のグラフにおける縦軸は、ブラッグ反射量の座標軸であり、その測定値は、図１２におけるNo.1〜No.6に相当する各帯域における最悪値である。
【０１２８】
図１３のグラフは、位相マスクの分割領域No.4からNo.6に対応する波長帯域においては、-30dB程度に低下するブラッグ反射光のディップが生じているが、他の分割領域No.1からNo.3に対応する波長帯域においては、ブラッグ反射光の顕著なディップは認められない。しかも、紫外光の往復走査回数30回におけるブラッグ反射の最悪値は、No.1の分割領域において-20dBという高い値を示している。
【０１２９】
次に、図１１（ｂ）に示される位相マスク１０により、長さＬの連続領域のうちのNo.1、No.4及びNo.6の３つの分割領域のみが紫外光の露光に一度に用いられるときの例について説明する。以下、この例を分散領域露光の例と称する。
【０１３０】
図１４は、分散領域露光の例での露光によって得られる光フィルタにおける露光回数とブラッグ反射量との関係を示すグラフである。図１４の例は、位相マスク１０における全長30mmの連続領域が5mmずつ等分された６つの分割領域におけるNo.1、No.4及びNo.6の３つの分割領域のみが露光に使用された例である。
【０１３１】
また、傾斜グレーティングの傾斜角度θは3.13度、チャープ率は0.4nm/cmである。紫外レーザ光は、パルス発振のＹＡＧレーザの４倍波（波長266nm）である。
【０１３２】
図１４のグラフにおける横軸は紫外レーザ光の往復走査の回数の座標軸である。また、図１４のグラフにおける縦軸は、ブラッグ反射量の座標軸であり、その測定値は、No.1、No.4及びNo.6の各々に相当する各帯域における最悪値である。
【０１３３】
図１４のグラフは、No.1、No.4及びNo.6のいずれの分割領域に対応する波長帯域においても、ブラッグ反射のディップが現れることを示している。即ち、評価用光ファイバの露光工程において、コアの長手方向の長さが5mm程度以下の短い傾斜グレーティングを形成することにより、図１３のグラフが示すような、ブラッグ反射のディップが現れなくなる不都合は回避できる。
【０１３４】
連続した長い傾斜グレーティングが形成される場合、位相マスクにおける格子の不均一性、及び位相マスクと光ファイバと紫外レーザ光との相対位置を決めるための治具の調整不良などの不慮の誤差が顕著となり、そのことが反射減衰量の劣化へ影響すると考えられる。一方、傾斜グレーティングの長さを短くすることにより、上記した不慮の誤差が小さくなり、そのことが反射減衰量の劣化を抑えると考えられる。
【０１３５】
しかしながら、クラッドモードによる光の遮断量を十分に大きくするためには、傾斜グレーティングのトータル長さを比較的長くする必要がある。
【０１３６】
そこで、第２実施形態に係る光フィルタは、以下の方法で露光条件が設定される。即ち、第２実施形態に係る光フィルタの設計では、図１１（ａ）に示される位相マスク１０のNo.1からNo.6までの分割領域各々を順番に用いて、コアに対して5mm以下の短い傾斜グレーティングを順番に形成し、短い傾斜グレーティングごとに、図６又は図９に示される手順が実行される。その際、短い傾斜グレーティングが形成されるごとに評価用光ファイバは交換され、１つの評価用光ファイバに対して１つの短い傾斜グレーティングが形成される。
【０１３７】
そして、分割領域各々について得られた露光条件に基づき、代表する１つの露光条件を選択すること、又は、複数の露光条件を平均化などによって統合することにより、光フィルタの露光条件が設定される。
【０１３８】
また、図１１（ａ）に示される位相マスク１０のNo.1からNo.6までの分割領域のうちの代表する１つを用いて、コアに対して5mm以下の短い傾斜グレーティングを１つ形成することにより、図６又は図９に示される手順が実行されることも考えられる。この場合、代表する１つの分割領域について得られた露光条件が、光フィルタの露光条件として設定される。
【０１３９】
そして、第２実施形態に係る光フィルタの製造の際、露光工程において、コアに対し、コアの長手方向に並ぶ複数の領域各々を紫外光により順次露光することにより、コアに一つながりの傾斜グレーティングが生成される。このとき、複数の領域各々における露光条件は同じである。
【０１４０】
図１５は、以上に示した方法で設定された露光条件によって製造される本発明の第２実施形態に係る光フィルタの透過光及びブラッグ反射光のスペクトルを示すグラフである。
【０１４１】
図１５の例は、位相マスク１０における全長30mmの連続領域が5mmずつ等分されたNo.1からNo.6までの６つの分割領域各々が順番に露光に使用された例である。その結果として、コアには、連続する30mmの長さの傾斜グレーティングが形成される。
【０１４２】
傾斜グレーティングの傾斜角度θは3.13度、チャープ率は0.4nm/cmである。紫外レーザ光は、パルス発振のＹＡＧレーザの４倍波（波長266nm）である。また、紫外レーザ光の往復走査の回数は30回である。
【０１４３】
図１５のグラフからわかるように、コアに対し、コアの長手方向に間隔を空けずに並ぶ複数の短い傾斜グレーティングが順次形成されることにより、光フィルタは、1552nmの波長帯域において-20dB以下の遮断量が確保され、反射光量も-23dB以下に抑制されている。この反射光量は、図１２の例での反射光量（約-20dB以下）よりも低減されている。
【０１４４】
＜第３実施形態＞
次に、第３実施形態に係る光フィルタについて説明する。第３実施形態に係る光フィルタは、第２実施形態に係る光フィルタの応用例である。
【０１４５】
前述したように、光フィルタの要求仕様により長尺な傾斜グレーティングが必要な場合、複数の短い傾斜グレーティングが個別に形成されることにより、ブラッグ反射のディップが現れなくなる現象を回避でき、ブラッグ反射量を低減できることがわかった。
【０１４６】
この第３実施形態においては、光フィルタの露光工程において、コアに対し、コアの長手方向に間隔を空けて並ぶ複数の短い傾斜グレーティングが形成される。以下、その内容について説明する。
【０１４７】
図１６は、第３実施形態に係る光フィルタの製造時の露光工程で用いられるマスク２０の模式図である。このマスク２０は、光フィルタの元となる光ファイバに近接配置されることによって用いられ、図１６において、左右方向がコアの長手方向に相当する。
【０１４８】
マスク２０は、紫外光を遮断する板状の母材に、コアの長手方向における長さが各々Ｌ１である複数の開口２１が形成された部材である。母材は、例えば、金属製の板状部材である。マスク２０における複数の開口２１は、コアの長手方向に間隔を空けて配列されている。複数の開口２１各々のコアの長手方向における長さＬ１は、例えば5mm程度であり、複数の開口２１の間隔Ｌ２は、例えば2mm程度である。
【０１４９】
露光工程において、このマスク２０は、コアに向かう紫外光の光路中に配置される。例えば、位相マスク法による露光工程において、マスク２０は、位相マスク１０に重ねて配置される。
【０１５０】
第３実施形態に係る光フィルタは、以下の方法で露光条件が設定される。即ち、第３実施形態に係る光フィルタの設計では、図１６に示されるマスク２０が紫外光の光路中に配置された状態で、コアに対して5mm程度以下の複数の短い傾斜グレーティングを一度に形成することにより、図６又は図９に示される手順が実行される。これにより、複数の短い傾斜グレーティングが間隔を空けて並ぶ光フィルタの露光条件が設定される。
【０１５１】
また、図１６に示されるマスク２０が紫外光の光路中に配置された状態で、そのマスク２０における代表する１つの開口２１のみを用いて、コアに対して5mm程度以下の１つの短い傾斜グレーティングを形成することにより、図６又は図９に示される手順が実行されることも考えられる。この場合、代表する１つの短い傾斜グレーティングが形成された評価用光ファイバについて得られた露光条件が、光フィルタの露光条件として設定される。
【０１５２】
図１７は、以上に示した方法で設定された露光条件によって製造される本発明の第３実施形態に係る光フィルタの透過光及びブラッグ反射光のスペクトルを示すグラフである。
【０１５３】
図１７の例は、６つの開口２１が形成され、長さＬ１が5mm、間隔Ｌ２が2mmであるマスク２０を用いて露光工程が実施された例である。これにより、光フィルタのコアには、その長手方向において各々の長さが5mmである６つの傾斜グレーティング３が2mmの間隔で並んで形成される。従って、傾斜グレーティング３の長さの合計は、図１５の例と同様に30mmである。
【０１５４】
複数の傾斜グレーティング各々の傾斜角度θは3.13度、チャープ率は0.4nm/cmである。紫外レーザ光は、パルス発振のＹＡＧレーザの４倍波（波長266nm）である。また、紫外レーザ光の往復走査の回数は30回である。
【０１５５】
図１７のグラフからわかるように、コアに対し、コアの長手方向に間隔を空けて並ぶ複数の短い傾斜グレーティングが形成されることにより、光フィルタは、1552nmの波長帯域において-20dB以下の遮断量が確保され、反射光量も概ね-25dB以下に抑制されている。この反射光量は、図１２の例での反射光量（約-20dB以下）よりも低減されている。
【０１５６】
傾斜グレーティングの長さを短くしたことにより、位相マスクにおける格子の不均一性などの不慮の誤差が小さくなり、そのことが反射減衰量の劣化を抑え、図１７の結果をもたらしたと考えられる。
【０１５７】
＜第４実施形態＞
次に、第４実施形態に係る光フィルタについて説明する。第４実施形態に係る光フィルタは、第３実施形態に係る光フィルタの応用例である。
【０１５８】
前述したように、光フィルタの要求仕様により長尺な傾斜グレーティングが必要な場合、複数の短い傾斜グレーティングが間隔を空けて並べて形成されることにより、ブラッグ反射のディップが現れなくなる現象を回避でき、ブラッグ反射量を低減できることがわかった。
【０１５９】
一方、図１４の例では、露光工程において位相マスク１０におけるNo.1及びNo.6の各分割領域が用いられた場合、フラッグ反射のディップは、紫外光の往復走査回数が３２回のときに現れているが、No.4の各分割領域が用いられた場合、フラッグ反射のディップは、紫外光の往復走査回数が２５回のときに現れている。
【０１６０】
図１４のグラフが示すように、複数の傾斜グレーティングが形成されると、傾斜グレーティング各々において、ブラッグ反射のディップが生じるときの露光条件が一致しない場合がある。この現象は、位相マスクの作製誤差などに起因する位相マスクの格子の不均一性、及び位相マスクと光ファイバと紫外レーザ光との相対位置を決めるための治具の調整不良などの不慮の誤差が原因で発生すると考えられる。
【０１６１】
そこで、この第４実施形態においては、第３実施形態と同様に、露光工程において、コアの長手方向に間隔を空けて並ぶ複数の短い傾斜グレーティングが形成されるとともに、複数の短い傾斜グレーティングごとに個別に露光条件が設定される。以下、その内容について説明する。
【０１６２】
第４実施形態に係る光フィルタは、以下の方法で露光条件が設定される。即ち、第４実施形態に係る光フィルタの設計では、図１６に示されるマスク２０が紫外光の光路中に配置された状態で、コアに対して5mm程度以下の複数の短い傾斜グレーティングを順次１つずつ形成することにより、図６又は図９に示される手順が実行される。その際、短い傾斜グレーティングが形成されるごとに評価用光ファイバは交換され、１つの評価用光ファイバに対して１つの短い傾斜グレーティングが形成される。これにより、複数の短い傾斜グレーティングが間隔を空けて並ぶ光フィルタについて、短い傾斜グレーティングごとの露光条件が個別に設定される。
【０１６３】
但し、傾斜角度は、複数の傾斜グレーティングそれぞれについて共通の角度が設定され、露光量（紫外レーザ光の走査回数）のみが個別に設定される。そのため、図６又は図９に示された第１例又は第２例の手順において、複数の傾斜グレーティングについて、共通の傾斜角度において十分な遮断量が得られる露光条件が設定されるように、遮断量の目標範囲は、要求仕様を満たす範囲で広めに設定される。
【０１６４】
なお、複数の傾斜グレーティングそれぞれについて、傾斜角度のみ、又は傾斜角度及び露光量の両方が個別に設定された露光条件を採用することも考えられる。しかしながら、傾斜角度が個別に設定される場合、露光工程における位相マスクの角度調整の回数が増えるため、製造効率が低下する恐れがある。
【０１６５】
図１８は、以上に示した方法で設定された露光条件によって製造される本発明の第４実施形態に係る光フィルタの透過光及びブラッグ反射光のスペクトルを示すグラフである。
【０１６６】
図１８の例は、６つの開口２１が形成され、長さＬ１が5mm、間隔Ｌ２が2mmであるマスク２０を用いて露光工程が実施された例である。これにより、光フィルタのコアには、その長手方向において各々の長さが5mmである６つの傾斜グレーティング３が2mmの間隔で並んで形成される。従って、傾斜グレーティング３の長さの合計は、図１５の例と同様に30mmである。
【０１６７】
複数の傾斜グレーティング各々の傾斜角度θは3.13度、チャープ率は0.4nm/cmである。紫外レーザ光は、パルス発振のＹＡＧレーザの４倍波（波長266nm）である。
【０１６８】
また、図１８の例では、露光工程において、６つの傾斜グレーティングそれぞれについて個別の露光量が採用された。具体的には、１つ目から６つ目までの開口２１それぞれについて、紫外レーザ光の往復走査回数は、それぞれ32回、32回、25回、25回、32回及び32回である。
【０１６９】
図１８のグラフからわかるように、コアに対し、コアの長手方向に間隔を空けて並ぶ複数の短い傾斜グレーティングが形成され、それら複数の傾斜グレーティング各々について、個別の露光量が採用されることにより、光フィルタは、1552nmの波長帯域において概ね-18dB以下の遮断量が確保され、反射光量も概ね-30dB以下に抑制されている。この反射光量は、図１２の例での反射光量（約-20dB以下）よりも大幅に低減されている。
【０１７０】
第４実施形態においては、傾斜グレーティングの長さを短くしたことにより、位相マスクにおける格子の不均一性などの不慮の誤差が小さくなり、さらに、位相マスクにおける複数の傾斜グレーティング各々に対応する領域の特性のばらつきの影響が、個別の露光条件（露光量）の設定によって解消される。これらのことが、反射減衰量の劣化を抑え、図１８の結果をもたらしたと考えられる。
【０１７１】
以上に示した第４実施形態は、複数の短い傾斜グレーティングが間隔を空けて形成された例であるが、複数の短い傾斜グレーティングが間隔を空けずに形成され、それら複数の傾斜グレーティング各々について、個別の露光量が採用される例も考えられる。そのような例においても、光フィルタにおける光の反射量の低減効果を期待できる。
【０１７２】
＜第５実施形態＞
次に、第５実施形態に係る光フィルタについて説明する。第５実施形態に係る光フィルタは、第１実施形態から第４実施形態における光フィルタの応用例である。
【０１７３】
光フィルタは、光通信システムなどに適用される場合、経年劣化が小さく、耐用年数が長いことが要求される。一般に、ＦＢＧは、アニール処理が施されることにより、経年劣化が抑制されることが知られている。
【０１７４】
そこで、第５実施形態に係る光フィルタは、第１実施形態から第４実施形態における光フィルタの露光工程が実施された後に、傾斜グレーティングに対してアニール処理を行う工程がさら実施されることによって製造される。
【０１７５】
光フィルタの製造時のアニール処理は、例えば、光フィルタの雰囲気温度を、100分程度の期間、200℃程度の状態に保持する処理である。
【０１７６】
しかしながら、光フィルタは、アニール処理が施されると、紫外光による露光工程によって増加したコアの屈折率が低下してしまう。
【０１７７】
図１９は、露光工程及びアニール処理工程各々における光フィルタの光の遮断量及びブラッグ反射量の推移を示すグラフである。図１９のグラフにおいて、横軸は光の遮断量の座標軸、縦軸はブラッグ反射量の座標軸である。
【０１７８】
また、図１９において、実線の矢印は、露光工程において露光量を増大させたときの遮断量及びブラッグ反射量の推移の方向を示す。また、図１９において、波線の矢印は、アニール処理工程において高温での保持時間を長くしたときの遮断量及びブラッグ反射量の推移の方向を示す。
【０１７９】
図１９のグラフにおいて、露光工程における露光量の増大に応じて、ブラッグ反射量の推移は低下から増大に転じている。これは、ブラッグ反射のディップが生じる第１の特性を示している。
【０１８０】
図１９が示すように、光フィルタは、アニール処理が施されると、露光工程により増大した遮断量が低下してしまう。同様に、光フィルタは、アニール処理が施されると、露光工程により増大したブラッグ反射量が減少する。
【０１８１】
但し、図１９が示すように、露光工程によって増大した遮断量及び増大したブラッグ反射量は、アニール処理における高温での保持時間の増加により、露光量の増大に応じてたどった推移にほぼ沿って逆方向に推移する。
【０１８２】
即ち、アニール処理工程における保持温度が一定である場合、露光工程における露光量と、アニール処理工程における温度保持時間とは、光フィルタの遮断量及びブラッグ反射量に関し、高い負の相関関係を有している。
【０１８３】
そこで、第５実施形態に係る光フィルタの露光条件は、以下のようにして設定される。
【０１８４】
まず、図６又は図９に示された第１例又は第２例の手順によって露光条件を設定する。但し、ここで設定される露光条件は、最終的に設定される露光条件の基準となる露光条件である。
【０１８５】
次に、第１例又は第２例の手順によって設定される基準の露光条件に対し、露光量のみが、予定されているアニール処理工程によって変化する光の遮断量に相当する分だけ増量された露光条件が、最終的な露光条件として設定される。
【０１８６】
基準の露光条件に対する露光量の増量幅は、図１９のグラフに示されるようなアニール処理工程の内容と露光量との相関関係に基づき設定される。その相関関係は、実験又はシミュレーション計算などによって予め特定される。
【０１８７】
以上に示した方法により製造される第５実施形態に係る光フィルタは、第１実施形態から第４実施形態の各々における光フィルタと同様に、ブラッグ反射量が極小となるフィルタ特性を有する。さらに、第５実施形態に係る光フィルタは、アニール処理工程を経ることにより、経年劣化が小さく、耐用年数が長い。
【０１８８】
以上に示した各実施形態において、露光工程は、位相マスク法による露光を行う工程である。しかしながら、二光束干渉法などの他の露光方法が、露光工程に採用されてもよい。
【符号の説明】
【０１８９】
１  コア、２  クラッド、３  傾斜グレーティング、１０  位相マスク、１１  格子、２０  マスク、２１  開口、１００  光フィルタ、Ｓ１−Ｓ１９  ステップ、ｇ０１１−ｇ０７２  グラフ線の識別符号。
【図１】
2011170026.tif 000003
【図２】
2011170026.tif 000004
【図３】
2011170026.tif 000005
【図４】
2011170026.tif 000006
【図５】
2011170026.tif 000007
【図６】
2011170026.tif 000008
【図７】
2011170026.tif 000009
【図８】
2011170026.tif 000010
【図９】
2011170026.tif 000011
【図１０】
2011170026.tif 000012
【図１１】
2011170026.tif 000013
【図１２】
2011170026.tif 000014
【図１３】
2011170026.tif 000015
【図１４】
2011170026.tif 000016
【図１５】
2011170026.tif 000017
【図１６】
2011170026.tif 000018
【図１７】
2011170026.tif 000019
【図１８】
2011170026.tif 000020
【図１９】
2011170026.tif 000021